(57)【要約】【課題】耐湿性に優れた記録物を得ることができるインク組成物、インクセット、インクジェット記録方法、及び記録物を提供する。【解決手段】少なくともケン化度８９．０％以下、且つ平均重合度２０００以下のポリビニルアルコールを必須成分として含み、且つ前記ポリビニルアルコールの含有量が０．６重量％以下であることを特徴とするインク組成物を提供する。【選択図】なし【特許請求の範囲】
【請求項１】
少なくともケン化度８９．０％以下、且つ平均重合度２０００以下のポリビニルアルコールを必須成分として含み、且つ前記ポリビニルアルコールの含有量が０．６重量％以下であることを特徴とするインク組成物。
【請求項２】
請求項１に記載のインク組成物を含むインクセット。
【請求項３】
請求項１に記載のインク組成物、又は請求項２に記載のインクセットを用いた、インクジェット記録方法。
【請求項４】
請求項３に記載のインクジェット記録方法により得られる記録物。
【発明の詳細な説明】
【技術分野】
【０００１】
本発明は、インク組成物、該インク組成物を含むインクセット、該インクセットを用いたインクジェット記録方法、及び記録物に関し、特に得られた画像の耐湿性を確保することができるインク組成物、かかる特性を有するインク組成物を構成成分の１つとして用いたインクセット、該インクセットを用いたインクジェット記録方法、及びこの記録方法で得られる記録物に関する。
【背景技術】
【０００２】
インクジェット記録方法は、微細なノズルヘッドからインクの小滴を吐出して飛翔させ、紙等の記録媒体に付着させて印刷を行う印刷方法である。この方法は、比較的安価な装置で高解像度かつ高品位な画像を、高速で印刷可能であるという特徴を有する。そして、この方法を利用したインクジェット記録装置は、良好な印字品質、低コスト、比較的静かな動作及びグラフィック形成能により、商業的に広く受け入れられている。中でも、サーマル（バブルジェット（登録商標））および圧電ドロップ・オン・デマンドプリンターは、市場でとりわけ成功し、オフィスおよび家庭でのパソコン用プリンタとして広く用いられてきた。
【０００３】
インクジェット記録方法に用いられるインクとしては、例えば色材である染料を水性媒体中に溶解させたもの、顔料を界面活性剤や高分子分散剤で水性溶媒に分散させたものがインクとして提案されている。最近では、複数のカラーインク組成物を用意してインクセットとし、インクジェット記録によってカラー画像を形成することが行われている。一般に、カラー画像の形成は、イエローインク組成物、マゼンタインク組成物、およびシアンインク組成物の三色、さらに場合によってブラックインク組成物を加えた四色によって行われている。さらに、これらの四色にライトシアンインク組成物およびライトマゼンタインク組成物を加えた六色又は更にダークイエローインク組成物を加えた七色によってカラー画像形成を行う場合もある。
【０００４】
近年、カラーインクジェットプリンタによる写真画質の印刷は、ヘッド、インク組成物、記録方法、そしてメディアのそれぞれの継続的な改良によって銀塩写真と遜色ないレベルとなり、画質においては写真並となった。
この一方で、得られた画像の保存性に関しても、インク組成物及びメディアの改良により、特性向上が図られている。特に耐湿性の改善に関しては、例えば特定の色材とアミノ酸を組合せて用いる提案（特許文献１等参照）をはじめとして、従来から多数の提案がなされており、実用上問題のないレベルまでの特性改良が行われている。
また、ポリビニルアルコールを主成分とする水性組成物から形成されたインク受容層を備えたインクジェット記録用シートが提案されている（特許文献２、３参照）。
【０００５】
【特許文献１】特開２００６−８３３３９号公報
【特許文献２】特開平１０−２０３００６号公報
【特許文献３】特開平１１−４８６０２号公報
【発明の開示】
【発明が解決しようとする課題】
【０００６】
本発明はインクジェット記録方法において使用されるインク組成物に関する前記の諸事情を考慮してなされたものであり、得られた画像の耐湿性を確保することができるインク組成物及び該インク組成物を含むインクセットと、かかる特性を有するインクセットを用いたインクジェット記録方法、及びこの記録方法で得られる記録物を提供することを課題とする。
【課題を解決するための手段】
【０００７】
本発明者等はインク組成物の色材として有用な種々の染料（以下、色材ともいう）と各種添加材との組合せからなる多数のインク組成物について、インクジェット記録方法により記録媒体上に印刷した場合の記録媒体上での耐湿性について鋭意検討の結果、少なくともケン化度と平均重合度が特定値範囲内にあるポリビニルアルコールを必須成分として含有するインク組成物とすることにより、記録媒体上に印刷して単独はもとより、上記以外の染料との混色を行った際に、十分な耐湿性が発揮できるようになる知見を得て本発明に至った。
【０００８】
本発明はかかる知見に基づきなされたものであり、以下の発明を提供するものである。〔１〕少なくともケン化度８９．０％以下、且つ平均重合度２０００以下のポリビニルアルコールを必須成分として含み、且つ前記ポリビニルアルコールの含有量が０．６重量％以下であることを特徴とするインク組成物；
〔２〕前記〔１〕に記載のインク組成物を含むインクセット；
〔３〕前記〔１〕に記載のインク組成物、又は前記〔２〕に記載のインクセットを用いた、インクジェット記録方法；
〔４〕前記〔３〕に記載のインクジェット記録方法により得られる記録物。
【発明の効果】
【０００９】
本発明によれば、得られた画像の耐湿性を確保することができる。
【発明を実施するための最良の形態】
【００１０】
次に、本発明の実施の形態について説明する。以下の実施形態は、本発明を説明するための例示であり、本発明をこの実施形態にのみ限定する趣旨ではない。本発明は、その要旨を逸脱しない限り、さまざまな形態で実施することができる。
【００１１】
本発明のインク組成物は、少なくともケン化度８９．０％以下、且つ平均重合度２０００以下のポリビニルアルコールを必須成分として含み、且つ前記ポリビニルアルコールの含有量が０．６重量％以下である。
本発明のインク組成物は、ケン化度８９．０％以下、且つ平均重合度２０００以下のポリビニルアルコールを必須成分として含むことにより、記録物に必要とされる耐湿性を、紙の耐湿性の能力に依存されずに付与することができる。
【００１２】
本発明において「ケン化度８９．０％以下」とは、ケン化後のポリビニルアルコール樹脂中に含有するビニルアルコール単位のモル分率であり、すなわち、ビニルアルコール単位のモル分率を（ｎ）で表し、酢酸ビニル単位のモル分率を（ｍ）で表すとき、ケン化度＝ｎ／（ｎ＋ｍ）×１００で表される値である。
【００１３】
本発明において、前記ポリビニルアルコールの含有量を０．６重量％以下とすることにより、インクの安定飛翔速度を十分に確保できるという効果がある。
【００１４】
（インクセット）
本発明のインクセットは、上記インク組成物から構成されるか、あるいは上記インク組成物と他のインク組成物とから構成される。
【００１５】
（インクジェット記録方法）  本発明のインクジェット記録方法は、上記インク組成物又は上記インクセットを用いてインクジェット方式により画像を形成する方法である。
【００１６】
（記録物）
本発明の記録物は、上記インクジェット記録方法により記録を行い得られる。
得られる記録物は、画像の耐湿性に優れる。
【実施例】
【００１７】
（インク組成物の調製）
表１、２に示す以下に示す組成により、各インク組成物を調製した。
表１、２中のマゼンタ染料１としては下記に示すものを用いた。
【００１８】
【化１】
2009091381.tif 000002
【００１９】
また、表１、表２中の各ゼラチンとしては、以下の日本酢ビ・ポバール株式会社製  ポリビニルアルコールをそれぞれ用いた。
平均重合度［−］                   ケン化度［ｍｏｌ％］ 
ＪＰ−０５    ５００〜１０００                   ８７．０〜８９．０   
ＪＬ−０５Ｅ  ５００〜１０００                   ８０．０〜８４．０   
ＪＰ−１８    １５００〜２０００                 ８７．０〜８９．０   
ＪＬ−１８Ｅ  １５００〜２０００                 ８３．０〜８６．０   
ＪＦ−０５    ５００〜１０００                   ９８．０〜９９．０   
ＪＴ−０５    ５００〜１０００                   ９３．５〜９４．５   
ＪＣ−２５    ２０００〜３０００                 ９９．０〜１００．０ 
ＪＰ−３３    ３０００〜３５００                 ８６．５〜８９．５     
【００２０】
【表１】
2009091381.tif 000003
【００２１】
【表２】
2009091381.tif 000004
【００２２】
（飛翔安定性試験）
各インク組成物をインクジェットプリンタ用インクカートリッジに充填し、インクジェットプリンタＰＭ−Ａ７５０（セイコーエプソン社製、２５℃環境下、Smallドット波形）を使用し、ピエゾ素子の歪率を変化させることにより、インク滴の飛翔速度を変化させて記録媒体に記録した。
ここで、インク滴の飛翔開始時もしくは飛翔中にインク滴が分離して３滴以上の多滴にならないインク滴の最高飛翔速度を最高安定飛翔速度（ｍ／ｓ）とし、同様に１滴となって失速しないインク滴の最低飛翔速度を最低安定飛翔速度（ｍ／ｓ）として記録した。すなわち２滴で飛翔する範囲を前記最高安定飛翔速度（ａ）と最低安定飛翔速度（ｂ）との差より安定範囲として求めた。
【００２３】
（耐湿性試験）
インクジェットプリンタＰＭ−Ａ７５０（セイコーエプソン株式会社製）を用いて、このプリンタのマゼンタ専用カートリッジ（マゼンタ室）に各インク組成物をそれぞれ充填して、インクジェット専用記録媒体（写真用紙クリスピア＜高光沢＞（セイコーエプソン株式会社製））上に様々な濃度のマゼンタ使用パッチを印刷する。印刷したサンプルを２４時間室温にて乾燥させたのち、温度４０℃、相対湿度８５％ＲＨの環境下に９日間放置して、各パッチの滲みを目視にて観測した。
採点はゼラチン無添加インクを基準１として、優５＞４＞３＞２＞１同程度とした。
これらの結果を表３、４に示す。
【００２４】
【表３】
2009091381.tif 000005
【００２５】
【表４】
2009091381.tif 000006
【００２６】
表３、４に示すとおり、実施例のインク組成物は、比較例のインク組成物に比べて、耐湿性及び飛翔安定性に優れていることが判った。
また、比較例２〜１２のインク組成物の耐湿性については、十分な飛翔安定性を得られず、耐湿性評価に必要な印刷品質を確保できなかったため、評価できなかった。